"イリジウム含有の有機電界発光化合物であって、下記の構造式式中、RがC1~C4のアルキルであるを有することを特徴とする、イリジウム含有の有機電界発光化合物。イリジウム含有の有機電界発光化合物の製造方法であって、工程S1:無酸素雰囲気において、構造式がである化合物Aと、三塩化イリジウム三水和物とを、モル比3:1~5:1で、第1の有機溶媒に添加し、溶解した後、反応を行い、構造式が式中、RがC1~C4のアルキルであるである二重橋架け化合物Bを生成する工程と、工程S2:無酸素雰囲気において、前記の二重橋架け化合物Bと2-ピリコン酸とを、モル比1:2.5~1:3.5で、第2の有機溶媒に添加して配位子交換反応を行い、構造式がである前記のイリジウム含有の有機電界発光化合物を生成する工程と、を備えることを特徴とする、イリジウム含有の有機電界発光化合物の製造方法。前記の工程S1において、前記の化合物Aは、下記のような工程で製造されることを特徴とする、請求項2に記載のイリジウム含有の有機電界発光化合物の製造方法。工程S11:無水無酸素雰囲気において、構造式がである化合物Dと、リチウムジイソプロピルアミンとを、モル比1.2:1で、テトラヒドロフラン溶液に添加し、-78°Cで反応を行い、次に、反応混合液にホウ酸トリメチル添加し、常温で続けて反応させて、構造式がである化合物Eを生成する工程、工程S12:前記の化合物Eと構造式がである化合物F式中、RがC1~C4のアルキルであるとを、モル比1.5:1~2:1で、触媒含有の第3の有機溶媒に添加し、鈴木カップリング反応を行い、前記の化合物Aを生成する工程。前記の工程S11において、さらに、前記の化合物Eに対して精製する工程、即ち、含有量が質量百分率で5wtであるNaOH水溶液を用いて、反応混合液における反応を終止させて、その後、当量濃度が3NであるHCl水溶液を用いて反応混合液のpH値を中性に調整して、次に、酢酸エチルを用いて数回の抽出を行った後、有機相を合わせて、最後に、有機相を濃縮し、精製された前記の化合物Eを得る工程、を備えることを特徴とする、請求項3に記載のイリジウム含有の有機電界発光化合物の製造方法。前記の工程S12において、さらに、前記の化合物Aに対して精製する工程、即ち、前記の化合物Aを含む反応混合液に、蒸留水を添加して、その後、続いて抽出を行い、有機相を合わせて、次に、無水硫酸マグネシウムで有機相を乾燥させ、ろ過させて、ろ液を濃縮させて、最後に、酢酸エチルとn-ヘキサンとの混合液を溶出剤として、ろ液の残留物に対してシリカゲルカラムクロマトグラフィー分離を行い、精製された前記の化合物Aを得る工程、を備えることを特徴とする、請求項3に記載のイリジウム含有の有機電界発光化合物の製造方法。工程S12において、前記の触媒がK2CO3水溶液とPdPPh34との混合物であり、前記のK2CO3のモル量が前記の化合物Fのモル量の10倍であり、前記のPdPPh34のモル量が前記の化合物Fのモル量の0.5であることを特徴とする、請求項3に記載のイリジウム含有の有機電界発光化合物の製造方法。工程S12において、前記の第3の有機溶媒がテトラヒドロフラン、ジオキサン、トルエン、またはジメチルスルホキシドであることを特徴とする、請求項3に記載のイリジウム含有の有機電界発光化合物の製造方法。工程S1において、前記の第1の有機溶媒が2-エトキシエタノールであることを特徴とする、請求項2に記載のイリジウム含有の有機電界発光化合物の製造方法。前記の工程S2において、前記の第2の有機溶媒が1,2-ジクロロエタン、グリセロール、2-エトキシエタノール、またはテトラヒドロフランであることを特徴とする、請求項2に記載のイリジウム含有の有機電界発光化合物の製造方法。有機電界発光デバイスであって、当該有機電界発光デバイスの発光層は、イリジウム含有の有機電界発光化合物を含み、当該イリジウム含有の有機電界発光化合物は、下記の構造式式中、RがC1~C4のアルキルであるを有することを特徴とする、有機電界発光デバイス。本発明は、青色燐光を発光可能なイリジウム含有の有機電界発光化合物を提供することを目的とする。本発明に提供されたイリジウム含有の有機電界発光化合物は、下記の一般式である構造式を有する。式中、RがC1~C4のアルキルである。また、本発明のもう1つの目的は、上記のイリジウム含有の有機電界発光化合物の製造方法を提供することにある。当該製造方法は、下記のような工程を備える。工程S1:無酸素雰囲気において、構造式がである化合物Aと、三塩化イリジウム三水和物とをモル比3:1~5:1で、第1の有機溶媒例えば、2-エトキシエタノールに添加し、溶解した後、反応を行い、構造式がである式中、RがC1~C4のアルキルである二重橋架け化合物Bを生成する。工程S2:無酸素雰囲気において、前記の二重橋架け化合物Bと2-ピリコン酸とを、モル比1:2.5~1:3.5で、第2の有機溶媒例えば、1、2-ジクロロエタン、グリセロール、2-エトキシエタノール、またはテトラヒドロフランに添加して配位子交換反応を行い、構造式がである前記のイリジウム含有の有機電界発光化合物を生成する。上記のイリジウム含有の有機電界発光化合物の製造方法の工程S1において、前記の化合物Aは、下記のような工程で製造される。工程S11:無水無酸素雰囲気において、構造式がである化合物Dと、リチウムジイソプロピルアミンとを、モル比1.2:1で、テトラヒドロフランTHF溶液に添加し、-78°Cで反応を行い、次に、反応混合液にホウ酸トリメチルを添加し、常温で続けて反応させて、構造式がのような化合物Eを生成する。工程S12:前記の化合物Eと、構造式がである化合物Fとを、モル比1.5:1~2:1で、触媒例えば、K2CO3水溶液とPdPPh34との混合物であり、前記のK2CO3のモル量は前記の化合物Fのモル量の10倍で、前記のPdPPh34のモル量は前記の化合物Fのモル量の0.5であるを含む第3の有機溶媒例えば、テトラヒドロフラン、ジオキサン、トルエン、またはジメチルスルホキシドであるに添加して鈴木カップリング反応を行い、前記の化合物Aを生成する。その中で、前記の化合物Fにおいて、RはC1~C4のアルキルである。その中で、前記の工程S11において、化合物Eに対して精製する工程を、さらに含む。即ち、含有量が質量百分率で5wtであるNaOH水溶液を用いて反応混合液における反応を終止させる。その後、当量濃度が3NであるHCl水溶液を用いて反応混合液のpH値を中性に調整する。次に、酢酸エチルを用いて数回の抽出を行った後、有機相を合わせる。最後に、有機相を濃縮し、精製された前記の化合物Eを得る。その中で、前記の工程S12において、化合物Aに対して精製する工程を、さらに含む。即ち、前記の化合物Aを含む反応混合液に、適量の蒸留水を添加し、その後、続いて酢酸エチルで数回の抽出を行い、有機相を合わせる。次に、無水硫酸マグネシウムで有機相を乾燥させ、ろ過させて、ろ液を濃縮させる。最後に、酢酸エチルとn-ヘキサンとの混合液を溶離剤として、ろ液の残留物に対してシリカゲルカラムクロマトグラフィー分離を行い、精製された前記の化合物Aを得る。また、本発明のもう1つの目的は、有機電界発光デバイスを提供することにある。当該有機電界発光デバイスの発光層は、イリジウム含有の有機電界発光化合物を含む。当該イリジウム含有の有機電界発光化合物は、下記のような構造式を有する。式中、RがC1~C4のアルキルである。本発明が提供するイリジウム含有の有機電界発光化合物は、その分子構造においてビピリジン配位子を含み、且つアルコキシルおよびフルオロ基を有する。これにより、当該重合体のキャリアー注入および輸送能力を向上し、より高い内部量子効率および電界発光効率を有することができる。なお、イリジウム含有の有機電界発光化合物は、強い場の配位子である2-ピリコン酸を補助配位子として用いて、その発光スペクトルを有効に青色にシフトさせて、大幅に青色燐光の発光効率を向上させる。本発明がイリジウム含有の有機電界発光化合物を提供する。イリジウムIrメタル有機錯合物は、短い燐光寿命1~14μsを備えた燐光発光材料である。イリジウム含有の有機電界発光化合物は、dfpyORpy2Irpicの分子式を有する。その中に、dfpyは、シクロメタル配位子における1つの2、6-位に2つのフルオロ置換基を有するピリジン環を示す。ORpyは、シクロメタル配位子における別の1つの4-位にアルコキシル置換基を有するピリジン環を示す。当該二つのピリジン環がそれぞれ2-位、3-位で結合してビピリジンを形成する。picは、錯合物における補助配位子であるピリコン酸を示す。前記のイリジウム含有の有機電界発光化合物は、下記の構造式を有する。式中、2は、当該構造式において、構造がである配位体を2つ含むことを示す。上記の構造式を展開する場合、その構造を下記のように示す。式中、RがC1~C4のアルキルである。本発明に提供されたイリジウム含有の有機電界発光化合物は、その分子構造においてビピリジン配位子を含み、且つアルコキシル基およびフルオロ基を有する。これにより、当該重合体のキャリアー注入および輸送能力を向上し、より高い内部量子効率および電界発光効率を有することになる。なお、イリジウム含有の有機電界発光化合物は、強い場の配位子である2-ピリコン酸を補助配位子として用いて、その発光スペクトルを有効に青色にシフトさせて、大幅に青色燐光の発光効率を向上させる。上記のイリジウム含有の有機電界発光化合物の製造方法は、下記のような工程を備える。工程S1:無酸素雰囲気不活性ガス、例えば窒素ガスまたはアルゴンガスで構成された雰囲気において、構造式がである化合物Aと、三塩化イリジウム三水和物lrCl33H2Oとを、モル比3:1~5:1好ましくは4:1で、第1の有機溶媒例えば、2-エトキシエタノールに添加して溶解した後、反応を行い、構造式がである二重橋架け化合物BdfpyORpy2Irμ-Cl-dfpyORpy2式中、RがC1~C4のアルキルである。を生成する。当該反応式は、の通りである。工程S2:無酸素雰囲気不活性ガス、例えば窒素ガスまたはアルゴンガスで構成された雰囲気において、前記の二重橋架け化合物Bと、構造式がである2-ピリコン酸とを、モル比1:2.5~1:3.5好ましくは1:3で、第2の有機溶媒例えば、1、2-ジクロロエタン、グリセロール、2-エトキシエタノール、またはテトラヒドロフランTHFに添加して、ナトリウムメトキシドとトリフルオロ酢酸銀からなる共触媒の作用により、還流状態で配位子交換反応を行い、構造式がであるイリジウム含有の有機電界発光化合物、即ちdfpyORpy2Irpicを生成する。当該反応式は、の通りである。上記のイリジウム含有の有機電界発光化合物の製造方法の工程S1において、前記の化合物Aは、下記のような工程で製造される。工程S11:無水無酸素雰囲気不活性ガス、例えば窒素ガス、またはアルゴンガスで構成された雰囲気において、構造式がである化合物D即ち、2,6-ジフルオロピリジンと、リチウムジイソプロピルアミンLDAと略称するとを、モル比1.2:1で、テトラヒドロフランTHF溶液に添加し、-78°Cで反応を行い、反応時間が0.5~2hの程度であり、2,6-ジフルオロピリジン-3-リチウムを得る。次に、反応混合液に、ホウ酸トリメチルBOMe312.5mmolを添加し、続いて常温で2,6-ジフルオロピリジン-3-リチウムとホウ酸トリメチルBOMe3との反応を行い、構造式がである化合物E即ち、2,6-ジフルオロピリジン-3-ボロン酸を生成する。当該反応式は、の通りである。工程S12:前記の化合物Eと、構造式がである化合物F4-アルキル-2-ブロモピリジンとを、モル比1.5:1~2:1好ましくは1.6:1で、触媒例えば、K2CO3水溶液とPdPPh34との混合物であり、前記のK2CO3のモル量は前記の化合物Fのモル量の10倍で、前記のPdPPh34のモル量は前記の化合物Fのモル量の0.5であるを含む第3の有機溶媒例えば、テトラヒドロフラン、ジオキサン、トルエン、またはジメチルスルホキシドでありに添加して鈴木カップリング反応を行い、前記の化合物Aを生成する。その中で、化合物Fにおいて、RはC1~C4のアルキルである。当該反応式は、の通りである。その中で、前記の工程S11において、化合物Eに対して精製する工程を、さらに含む。即ち、含有量が質量百分率で5wtであるNaOH水溶液を用いて、反応混合液における反応を終止させる。その後、当量濃度が3NであるHCl水溶液を用いて反応混合液のpH値を中性に調整させる。次に、酢酸エチルを用いて数回の抽出を行った後、有機相を合わせる。最後に、有機相を濃縮し、精製された前記の化合物Eを得る。その中で、前記の工程S12において、化合物Aに対して精製する工程を、さらに含む。即ち、前記の化合物Aを含む反応混合液に、適量の蒸留水を添加し、その後、続いて酢酸エチルで数回の抽出を行い、有機相を合わせる。次に、無水硫酸マグネシウムで有機相を乾燥させ、ろ過させてろ液を濃縮させる。最後に、酢酸エチルとn-ヘキサンとを混合して形成された混合液を溶出剤として、ろ液の残留物に対してシリカゲルカラムクロマトグラフィー分離を行い、精製された前記の化合物Aを得る。上記のイリジウム含有の有機電界発光化合物の製造方法において、より高い純度の化合物Bを得るために、工程S1で作製された化合物Bに対して精製処理を行う必要がある。その処理の過程は、下記の通りである。工程S11:反応混合液に対して減圧濃縮処理を行う。工程S12:ジクロロメタンを溶出液とし、濃縮液に対して、シリカゲルカラムクロマトグラフィー分離を行い、精製された化合物Bを得る。同じ論理で、上記のイリジウム含有の有機電界発光化合物の製造方法において、より高い純度のイリジウム含有の有機電界発光化合物を得るために、工程S2で作製されたイリジウム含有の有機電界発光化合物に対して精製処理を行う必要がある。その処理の過程は、下記の通りである。工程S21:イリジウム含有の有機電界発光化合物を含む反応混合液を適当に濃縮させる。即ち、溶媒の一部を除去した後、適量の蒸留水を添加して固体を析出させる。工程S22:粗生成物を濾集して、n-ヘキサン、エチルエーテルを順に用い、超音波洗浄を行う。工程S23:n-ヘキサンとジクロロメタンとの混合液を溶出液として、それに対し、シリカゲルカラムクロマトグラフィー分離を行い、精製されたイリジウム含有の有機電界発光化合物を得る。イリジウム含有の有機電界発光化合物は、有機電界発光デバイスの発光層における本体材料と比較的に良い相容性を有し、発光層におけるドープされるゲストとして、青色燐光または白色燐光の有機電界発光デバイスの製造に幅広く用いられることができる。当該イリジウム含有の有機電界発光化合物は、下記のような一般式である構造式を有する。式中、RがC1~C4のアルキルである。本発明で提供されたイリジウム含有の有機電界発光化合物は、その分子構造においてビピリジン配位子を含み、且つアルコキシル基およびフルオロ基を有する。これにより、当該重合体のキャリアー注入および輸送能力を向上し、より高い内部量子効率および電界発光効率を有することになる。なお、イリジウム含有の有機電界発光化合物は、強い場の配位子である2-ピリコン酸を補助配位子として用いて、その発光スペクトルを有効に青色へシフトさせて、大幅に青色燐光の発光効率を向上させる。以下、添付の図面に合わせて、本発明の比較的に好ましい実施例をさらに詳細に説明する。実施例1本実施例のイリジウム含有の有機電界発光化合物、即ち、ビス2’,6’-ジフルオロ-4-メトキシ-2,3’-ビピリジンイリジウム2-ピコリネート[dfpymopy2Irpic]は、構造式がである。即ち、Rがメチルである。ビス2’,6’-ジフルオロ-4-メトキシ-2,3’-ビピリジンイリジウム2-ピコリネートの製造プロセスは、下記の通りである。12,6-ジフルオロピリジン-3-ボロン酸の合成窒素ガスの保護下で、1.6Mのジイソプロピルアミノリチウム7.5mL12mmol、および2、6-ジフルオロピリジン0.91mL10mmolを、テトラヒドロフラン溶液40mLに添加して、温度を-78°Cに維持し、撹拌しながら1h反応させる。反応系に、ホウ酸トリメチル1.40mL12.5mmolを添加した後、室温まで自然昇温させ、撹拌を続けながら1h反応させる。含有量が質量百分率で5wtであるNaOH水溶液20mLを、反応混合液に徐々に加入して反応を停止させ、10min撹拌した後、当量濃度3Nの適量のHCl水溶液を一滴ずつ滴下してpHを中性に調整する。酢酸エチルで数回の抽出を行い、有機相を合わせて、回転蒸発により溶媒を除去させ、90の収率で白色固体物1.43gを得る。1HNMR400MHz,CDCl3,ppm:δ8.45d,1H,6.94d,1H,5.33s,2H.22’,6’-ジフルオロ-4-メトキシ-2,3’-ビピリジン[dfpymopy]の合成窒素ガスの保護下で、2-ブロモ-4-メトキシピリジン0.75g4.00mmol、2,6-ジフルオロピリジン-3-ボロン酸1.02g6.40mmol、PdPPh340.0374g0.032mmolを、25mLのTHFに溶け込んで、含有量が質量百分率で5wtであるK2CO3水溶液10mLを添加し、加熱で還流状態になるまで昇温させ、撹拌しながら18h反応させる。室温まで自然冷却した後、適量の蒸留水を添加し、適量の酢酸エチルで数回の抽出を行う。有機相を合わせて無水MgSO4で乾燥させる。ろ過して、ろ液の溶媒を減圧下で蒸発して除去させ、粗生成物を得る。酢酸エチル:n-ヘキサンv/v=1:5を溶出液として、シリカゲルカラムクロマトグラフィー分離を行い、無色の固体生成物0.54gを、収率60.7で得る。1HNMR400MHz,CDCl3,ppm:δ8.91d,1H,8.63d,1H,7.75d,1H,7.43d,1H,6.86s,1H,3.85s,3H.3二重橋架け化合物のdfpymopy2Irμ-ClIrdfpymopy2の合成窒素ガスの保護下で、2’,6’-ジフルオロ-4-メトキシ-2,3’-ビピリジン1.78g8mmol、および三塩化イリジウム三水和物0.71g2mmolを、2-エトキシエタノール30mLに溶け込んで、還流状態になるまで加熱し、撹拌しながら25h反応を行う。室温まで自然冷却した後、減圧濃縮を行う。ジクロロメタンを溶出液としてシリカゲルカラムクロマトグラフィー分離を行って、生成物0.94gを、収率70.1で得る。1HNMR400MHz,CDCl3,ppm:δ8.82d,4H,7.66d,4H,7.35d,4H,6.74s,4H,3.89s,12H.4錯化合物のdfpymopy2Irpicの合成窒素ガスの保護下で、2-ピリコン酸0.37g3mmol、および二重橋架け化合物のdfpymopy2Irμ-ClIrdfpymopy21.34g1mmolを、60mLの1,2-ジクロロエタンに溶け込んで、ナトリウムメトキシド0.54g10mmolと、トリフルオロ酢酸銀0.44g2mmolとの触媒作用下で、還流状態になるまで撹拌しながら加熱昇温し、24h反応させる。室温まで自然冷却した後、溶媒の一部を濃縮して除去し、適量の蒸留水を添加して固体を析出させる。ろ過して、粗生成物を収集し、順にn-ヘキサン、エチルエーテルを用いて固体を超音波の作用下で洗浄した後、n-ヘキサン:ジクロロメタン=1:3体積比を溶出液として、それをシリカゲルカラムクロマトグラフィー分離を行い、純粋な生成物dfpymopy2Irpym1.33gを、収率87.9で得る。1HNMR400MHz,CDCl3,ppm:δ9.03d,1H,8.51d,1H,8.49d,1H,8.32d,1H,7.92t,1H,7.78t,1H,7.55m,1H,7.52m,1H,7.20d,1H,7.18d,1H,6.85d,1H,6.79d,1H,3.90s,6H.図1は、実施例1におけるイリジウム含有の有機電界発光化合物であるdfpymopy2Irpicの発光スペクトルの図である。そのテストは、298Kで、モル濃度が~10-5MであるCH2Cl2溶液の条件で行う。λmaxPL=449nmの場合、471nmにおいてショルダーピークが存在する。実施例2本実施例のイリジウム含有の有機電界発光化合物、即ち、ビス2’,6’-ジフルオロ-4-エトキシ-2,3’-ビピリジンイリジウム2-ピコリネートは、構造式がである。即ち、Rがエチルである。ビス2’,6’-ジフルオロ-4-エトキシ-2,3’-ビピリジンイリジウム2-ピコリネートの製造プロセスは、下記の通りである。12,6-ジフルオロピリジン-3-ボロン酸の合成は、実施例1の工程1と同じようにする。22’,6’-ジフルオロ-4-エトキシ-2,3’-ビピリジンの合成アルゴンガスの保護下で、2-ブロモ-4-エトキシピリジン0.81g、4.00mmol、2,6-ジフルオロピリジン-3-ボロン酸1.02g、6.40mmol、PdPPh340.0374g0.032mmolを、ジオキサン30mLに溶け込んで、含有量が質量百分率で5wtであるK2CO3水溶液10mLを添加し、加熱で還流状態になるまで昇温させ、撹拌しながら18h反応させる。室温まで自然冷却した後、適量の蒸留水を添加し、適量の酢酸エチルで数回の抽出を行う。有機相を合わせて無水MgSO4で乾燥させる。減圧下で溶媒を蒸発して除去させ、粗生成物を得る。酢酸エチル:n-ヘキサンv/v=1:4を溶出液として、シリカゲルカラムクロマトグラフィー分離を行い、無色の固体生成物0.56gを、収率59.6で得る。1HNMR400MHz,CDCl3,ppm:δ8.92d,1H,8.65d,1H,7.75d,1H,7.43d,1H,6.92s,1H,4.12m,2H,1.90m,3H.3二重橋架け化合物の合成アルゴンガスの保護下で、2’,6’-ジフルオロ-4-エトキシ-2,3’-ビピリジン1.89g8mmol、および三塩化イリジウム三水和物0.71g2mmolを、2-エトキシエタノール30mLに溶け込んで、還流状態になるまで加熱し、撹拌しながら24h反応を行う。室温まで自然冷却した後、減圧濃縮を行う。ジクロロメタンを溶出液としてシリカゲルカラムクロマトグラフィー分離を行って、生成物0.99gを、収率70.9で得る。1HNMR400MHz,CDCl3,ppm:δ8.83d,4H,7.66d,4H,7.35d,4H,6.74s,4H,4.11m,8H,1.88m,12H.4錯化合物の合成アルゴンガスの保護下で、2-ピリコン酸0.37g3mmol、および二重橋架け化合物1.40g1mmolを、1,2-ジクロロエタン60mLに溶け込んで、ナトリウムメトキシド0.54g10mmolと、トリフルオロ酢酸銀0.44g2mmolとの触媒作用下で、還流状態になるまで撹拌しながら加熱昇温し、24h反応させる。室温まで自然冷却した後、溶媒の一部を濃縮して除去し、適量の蒸留水を添加して固体を析出させる。ろ過して、粗生成物を収集し、順にn-ヘキサン、エチルエーテルを用いて固体を超音波の作用下で洗浄した後、n-ヘキサン:ジクロロメタン=1:3体積比を溶出液として、それをシリカゲルカラムクロマトグラフィー分離を行い、純粋な生成物1.26gを、収率80.3で得る。1HNMR400MHz,CDCl3,ppm:δ9.01d,1H,8.53d,1H,8.50d,1H,8.31d,1H,7.93t,1H,7.77t,1H,7.54m,1H,7.52m,1H,7.19d,1H,7.17d,1H,6.82d,1H,6.78d,1H,4.13m,4H,1.89m,6H.実施例3本実施例のイリジウム含有の有機電界発光化合物、即ち、ビス2’,6’-ジフルオロ-4-プロポキシ-2,3’-ビピリジンイリジウム2-ピコリネートは、構造式がである。即ち、Rがプロピルである。ビス2’,6’-ジフルオロ-4-プロポキシ-2,3’-ビピリジンイリジウム2-ピコリネートの製造プロセスは、下記の通りである。12,6-ジフルオロピリジン-3-ボロン酸の合成は、実施例1の工程1と同じようにする。22’,6’-ジフルオロ-4-プロポキシ-2,3’-ビピリジンの合成窒素ガスの保護下で、2-ブロモ-4-プロポキシピリジン0.86g、4.00mmol、2,6-ジフルオロピリジン-3-ボロン酸1.02g、6.40mmol、PdPPh340.0374g0.032mmolを、ジメチルスルホキシド25mLに溶け込んで、含有量が質量百分率で5wtであるK2CO3水溶液10mLを添加し、加熱で還流状態になるまで昇温させ、撹拌しながら18h反応させる。室温まで自然冷却した後、適量の蒸留水を添加し、適量の酢酸エチルで数回の抽出を行う。有機相を合わせて無水MgSO4で乾燥させる。減圧下で溶媒を蒸発して除去させ、粗生成物を得る。酢酸エチル:n-ヘキサンv/v=1:4を溶出液として、シリカゲルカラムクロマトグラフィー分離を行い、無色の固体生成物0.57gを、収率57.0で得る。1HNMR400MHz,CDCl3,ppm:δ8.91d,1H,8.66d,1H,7.76d,1H,7.44d,1H,6.91s,1H,4.08m,2H,1.76m,2H,0.98m,3H.3二重橋架け化合物の合成窒素ガスの保護下で、2’,6’-ジフルオロ-4-プロポキシ-2,3’-ビピリジン2.00g8mmol、および三塩化イリジウム三水和物0.71g2mmolを、2-エトキシエタノール30mLに溶け込んで、還流状態になるまで加熱し、撹拌しながら24h反応を行う。室温まで自然冷却した後、減圧濃縮を行う。ジクロロメタンを溶出液としてシリカゲルカラムクロマトグラフィー分離を行って、生成物0.99gを、収率68.2で得る。1HNMR400MHz,CDCl3,ppm:δ8.80d,4H,7.64d,4H,7.34d,4H,6.71s,4H,4.10m,8H,1.87m,8H,0.98m,12H.4錯化合物の合成窒素ガスの保護下で、2-ピリコン酸0.37g3mmol、および二重橋架け化合物1.45g1mmolを、1,2-ジクロロエタン60mLに溶け込んで、ナトリウムメトキシド0.54g10mmolと、トリフルオロ酢酸銀0.44g2mmolとの触媒作用下で、還流状態になるまで撹拌しながら加熱昇温し、24h反応させる。室温まで自然冷却した後、溶媒の一部を濃縮して除去し、適量の蒸留水を添加して固体を析出させる。ろ過して、粗生成物を収集し、順にn-ヘキサン、エチルエーテルを用いて固体を超音波の作用下で洗浄した後、n-ヘキサン:ジクロロメタン=1:3体積比を溶出液として、それをシリカゲルカラムクロマトグラフィー分離を行い、純粋な生成物1.34gを、収率82.4で得る。1HNMR400MHz,CDCl3,ppm:δ9.02d,1H,8.52d,1H,8.49d,1H,8.32d,1H,7.94t,1H,7.78t,1H,7.53m,1H,7.51m,1H,7.18d,1H,7.16d,1H,6.81d,1H,6.78d,1H,4.13m,4H,1.88m,4H,0.96m,6H.実施例4本実施例のイリジウム含有の有機電界発光化合物、即ち、ビス2’,6’-ジフルオロ-4-ブトキシ-2,3’-ビピリジンイリジウム2-ピコリネートは、構造式がである。即ち、Rがブチルである。ビス2’,6’-ジフルオロ-4-ブトキシ-2,3’-ビピリジンイリジウム2-ピコリネートの製造プロセスは、下記の通りである。12,6-ジフルオロピリジン-3-ボロン酸の合成は、実施例1の工程1と同じようにする。22’,6’-ジフルオロ-4-ブトキシ-2,3’-ビピリジンの合成窒素ガスの保護下で、2-ブロモ-4-ブトキシピリジン0.92g、4.00mmol、2,6-ジフルオロピリジン-3-ボロン酸1.02g、6.40mmol、PdPPh340.0374g0.032mmolを、トルエン25mLに溶け込んで、含有量が質量百分率で5wtであるK2CO3水溶液10mLを添加し、加熱で還流状態になるまで昇温させ、撹拌しながら18h反応させる。室温まで自然冷却した後、適量の蒸留水を添加し、適量の酢酸エチルで数回の抽出を行う。有機相を合わせて無水MgSO4で乾燥させる。減圧下で溶媒を蒸発して除去させ、粗生成物を得る。酢酸エチル:n-ヘキサンv/v=1:4を溶出液として、シリカゲルカラムクロマトグラフィー分離を行い、無色の固体生成物0.59gを、収率55.7で得る。1HNMR400MHz,CDCl3,ppm:δ8.93d,1H,8.67d,1H,7.75d,1H,7.45d,1H,6.95s,1H,4.07m,2H,1.75m,2H,1.54m,2H,0.89m,3H.3二重橋架け化合物の合成窒素ガスの保護下で、2’,6’-ジフルオロ-4-ブトキシ-2,3’-ビピリジン2.11g8mmol、および三塩化イリジウム三水和物0.71g2mmolを、2-エトキシエタノール30mLに溶け込んで、還流状態になるまで加熱し、撹拌しながら24h反応を行う。室温まで自然冷却した後、減圧濃縮を行う。ジクロロメタンを溶出液としてシリカゲルカラムクロマトグラフィー分離を行って、生成物1.00gを、収率66.3で得る。1HNMR400MHz,CDCl3,ppm:δ8.82d,4H,7.66d,4H,7.35d,4H,6.73s,4H,4.08m,8H,1.77m,8H,1.53m,8H,0.90m,12H.4錯化合物の合成窒素ガスの保護下で、2-ピリコン酸0.37g3mmol、および二重橋架け化合物1.45g1mmolを、1,2-ジクロロエタン60mLに溶け込んで、ナトリウムメトキシド0.54g10mmolと、トリフルオロ酢酸銀0.44g2mmolとの触媒作用下で、還流状態になるまで撹拌しながら加熱昇温し、24h反応させる。室温まで自然冷却した後、溶媒の一部を濃縮して除去し、適量の蒸留水を添加して固体を析出させる。ろ過して、粗生成物を収集し、順にn-ヘキサン、エチルエーテルを用いて固体を超音波の作用下で洗浄した後、n-ヘキサン:ジクロロメタン=1:3体積比を溶出液として、それをシリカゲルカラムクロマトグラフィー分離を行い、純粋な生成物1.30gを、収率77.3で得る。1HNMR400MHz,CDCl3,ppm:δ9.00d,1H,8.50d,1H,8.47d,1H,8.30d,1H,7.92t,1H,7.79t,1H,7.54m,1H,7.52m,1H,7.17d,1H,7.14d,1H,6.82d,1H,6.79d,1H,4.06m,4H,1.75m,4H,1.54m,4H,0.89m,6H.下記の実施例5は、イリジウム含有の有機電界発光化合物の有機電界発光デバイスの発光層における応用の実施例である。実施例5本実施例において、実施例1で得られたビス2’,6’-ジフルオロ-4-メトキシ-2,3’-ビピリジンイリジウムピコリネート以下ではdfpymopy2Irpicと略称するを、発光層におけるドープされたゲスト材料として得られた有機電界発光デバイスは、図2に示すように、当該有機電界発光デバイスの構造が積層状の構造であり、順にガラス11/ITO層12/PEDOT:PSS層13/PVK:dfpymopy2Irpic層14/BCP層15/Alq3層16/LiF層17/Al層18となっている。その中で、PVKがポリビニルカルバゾールであり、BCPが2,9-ジメチル-4,7-ビフェニル-1,10-フェナントロリンであり、PEDOTが3,4-エチレンジオキシチオフェンであり、PSSがポリスチレンスルホン酸の複合材料である。当該有機電界発光デバイスの製造プロセスは、下記の通りである。1.一枚のガラス基板の上に一層のシート抵抗10~20Ω/口の酸化インジウムスズITO層を堆積して、透明陽極とする。2.スピンコート技術により、ITOの上に一層の修飾作用を有するPEDOT:PSS層を製造して、正孔輸送層とする。3.次いで、PEDOT:PSS層の表面に一層の発光層をスピンコートして、当該発光層のホスト材料はPVKであり、ドーピング材料は本発明実施例1で得られたビス2’,6’-ジフルオロ-4-メトキシ-2,3’-ビピリジンイリジウムピコリネート以下dfpymopy2Irpicと略称する、即ちPVK:dfpymopy2Irpicである。dfpymopy2Irpicのドーピング割合が7wtである。4.発光層の上に、一層の正孔阻止層とするBCP層、および電子注入バッファ層とするLiF層を、真空蒸着法で順に形成する。5.最後に、真空蒸着技術を用いて、バッファ層上に金属Al層を堆積して、当該有機電界発光デバイスの陰極とする。当該有機電界発光デバイスは、発光層において、色純度および蛍光量子効率がより高いイリジウム有機電界発光重合体を含むので、より高いエネルギー変換効率および発光効率を有し、青色発光または白色発光などの発光分野に幅広く用いられることができる。なお、上述の本発明の好ましい実施例についての記載が、比較的詳細であるが、本発明の保護範囲を限定するものではない。本発明の保護範囲は、添付した特許請求の範囲に準じるものである。"